(57)【特許請求の範囲】
【請求項１】
絶縁トレンチ構造を形成する方法であって、
（ａ）基材を用意する工程；
（ｂ）前記基材上に研磨停止層を堆積させる工程；
（ｃ）前記研磨停止層の上側表面から前記基材内に下向きに延びる開口を形成し、前記開口を誘電体材料で満たす工程；
（ｄ）前記誘電体材料内部で、かつ、前記研磨停止層の前記上側表面よりも下に存在するボイド領域を形成するように、前記誘電体材料の一部を化学機械研磨で除去する工程；
（ｅ）前記研磨停止層及び前記誘電体材料上にシリコンフィルムを堆積させ、前記ボイド領域を充填する工程；
（ｆ）前記シリコンフィルムを熱的に酸化させ、それによって前記シリコンフィルムを二酸化ケイ素フィルムにする工程；及び
（ｇ）化学機械研磨によって前記研磨停止層上から前記二酸化ケイ素フィルムを除去する工程であって、前記研磨停止層は前記化学機械研磨の停止層として働き、それによって、前記ボイド領域を充填している前記二酸化ケイ素フィルムの上側表面が前記研磨停止層の上側表面と平面になるように、前記ボイド領域を充填している前記二酸化ケイ素フィルムの一部を残すようにする工程；
からなる方法。
【請求項２】
前記工程（ｇ）が、前記ボイド領域内に残り、かつ、このボイド領域を満たす前記二酸化ケイ素フィルムのキャップ部分を作ることを含み、前記キャップ部分が、前記上側表面と共面の上部表面を有する、請求項１に記載の方法。
【請求項３】
前記研磨停止層が窒化物フィルムである、請求項１に記載の方法。
【請求項４】
前記誘電体材料が化学気相堆積によって作られる、請求項１に記載の方法。
【請求項５】
前記工程（ａ）が、
（１）窒化ケイ素を含む第１の材料をその上に有する半導体基材を用意する工程であって、前記第１の材料は前記半導体基材上に形成された更なる二酸化ケイ素フィルム上に形成されている、工程；
（２）前記第１の材料及び前記更なる二酸化ケイ素フィルムを通って前記半導体基材内にまで延びる前記開口をエッチングする工程、
（３）前記上側表面上に前記誘電体材料のフィルムを堆積させ、前記開口を充填する工程、及び
（４）前記上側表面上から前記誘電体材料のフィルムの一部を除去し、前記開口内において前記誘電体の上側面が前記上側平面の下にへこんでいるようにし、それによって前記ボイド領域を作る工程、
を含む、請求項１に記載の方法。
【請求項６】
前記工程（ｇ）の後に、（ｈ）前記第１の材料を除去する工程、を更に含む、請求項５に記載の方法。
【請求項７】
前記第１の材料が窒化ケイ素を含む、請求項５に記載の方法。
【請求項８】
前記工程（ｂ）が、多結晶シリコンフィルム及びアモルファスシリコンフィルムのうちの一方を堆積させることを含む、請求項１に記載の方法。
【請求項９】
前記工程（ｆ）が、５５０℃〜１，１００℃の温度での急速熱焼きなまし及び炉酸化の一方を含む、請求項１に記載の方法。
【発明の詳細な説明】
【技術分野】
【０００１】  本発明は最も一般的には、半導体デバイス及びその製造に関する。より特に本発明は、トレンチ（ｓｈａｌｌｏｗ  ｔｒｅｎｃｈ）絶縁構造を作る方法に関する。
【背景技術】
【０００２】  最近の新しい半導体製造処理技術では、組み合わさって集積回路デバイスを作る多数のコンポーネントが、ますます近接して形成されるようになってきている。隣接して形成されたデバイスが互いに短絡するのを防ぐため、及び隣接して形成されたデバイス間での漏電を防ぐために、トレンチ絶縁（ＳＴＩ）構造が、半導体製造工業で一般に使用されている。【０００３】  ＳＴＩ構造を製造するためのプロセスは典型的に、シリコン基材に溝状の開口を作り、そしてこの溝状の開口を絶縁材料で満たすことを含む。この絶縁材料は堆積技術、例えば低圧化学気相堆積（ＬＰＣＶＤ）、高密度プラズマ（ＨＤＰ）堆積、又は溝状の開口内に絶縁材料を堆積させる任意の他の方法によって作ることができる。堆積した絶縁性材料で開口を満たした後で、平滑化処理、例えば化学機械研磨（ＣＭＰ）を行って、絶縁性材料の任意の部分を除去することによって表面を平滑化することができる。ここでこの絶縁材料は、溝状の開口の上の上側表面上も提供することができる。【０００４】  窒化物（窒化ケイ素Ｓｉ３Ｎ４）又は他の耐酸化物及び適当な硬質フィルムを、トレンチ形成シリコンエッチングのための硬質マスクとして、及びＣＭＰ操作での研磨停止層として典型的に使用する。この様式では、窒化物又は他の硬質耐酸化性フィルムは、トレンチ開口の上の上側表面を形成する。硬質フィルムは、ＳＴＩ構造を平滑化するために使用する研磨操作の間の抵抗性及び選択性があるので好ましい。そのようなフィルムは除去速度が比較的小さく、研磨停止層として言及することができる。
【発明が解決しようとする課題】
【０００５】  ＳＴＩ構造の形成の間に、絶縁材料を研磨し且つＳＴＩ構造を平滑化するために使用する研磨操作が、ＳＴＩ構造の上部において「凹型面形成（ｄｉｓｈｉｎｇ）」もたらすと、問題が発生する。凹型面形成とは、トレンチ内の絶縁性材料の上部表面が、窒化ケイ素のような研磨停止層の上側表面よりも下にへこむ現象を説明している。典型的に、ＳＴＩ構造の上部表面の中央部分は、ＳＴＩ構造の上部表面の周囲部分よりも下側にへこんでいる。ＳＴＩ構造のこの周囲縁部分は、典型的にトレンチ開口の側部まで上がっていて、トレンチ開口の縁部分において研磨停止層の上側表面と交わっている。従って、絶縁性材料の鋭い上向きの突端は、これらの周囲縁部分をもたらすことがある。ＳＴＩ構造の上部表面の中央部分は、ＳＴＩ構造の縁部分に対して最大で５００Åまでへこんでいることがある。窒素化物研磨停止層をその後除去し、且つＳＴＩ構造の上部部分全体を均一にへこませた後では、ＳＴＩ構造の上部に５００Åの高さの差が残っている。
【０００６】  ＳＴＩ構造を完成させた後で、鋭く上向きの突端がＳＴＩ構造の縁部分に残っていることがあり、これは半導体基材の上側表面上にまでのびていることもある。これらの突起は、最大で５００ÅまでＳＴＩ構造のバルクの上にのびていることがあり、またかなり大きい差で周囲の半導体基材上にのびていることがある。ポリシリコンフィルムは、半導体ゲートの製造及び半導体集積回路における他の相互接続の機能のために、一般的に使用されている。ＳＴＩ構造の周囲に作られた鋭い上向きの突起上にポリシリコンフィルムが拡がっている場所では、局所的な電界が作られる。そのような局所的な電界は、様々な電気的な特性の問題をデバイス全体にもたらすことがあるので、非常に望ましくない。例えばトランジスターゲート中に形成されたそのような電界は、ＭＯＳＦＥＴ（金属酸化物半導体電界効果トランジスタ）デバイスにおいて、臨界電圧Ｖｔ’を小さくすることがある。凹型面形成によってもたらされたＳＴＩ構造におけるこれらの鋭い上向きの突起は、デバイスを破壊することがある電気的な問題、変化した特性的な特徴を補償するために更なるインプラントを必要とすることがある電気的な問題、又はこれらの両方の問題をもたらすこともある。
【０００７】
従って、上向きに延びて局所的な電界をもたらすことがある鋭い突起を持たない上側表面が平らなトレンチ絶縁構造を作る方法が必要とされていることが理解できる。
【課題を解決するための手段】
【０００８】  これらの及び他の目的を解決するために、並びにその目的を考慮して、本発明は、従来技術で知られるトレンチ絶遠構造を形成するための方法の欠点を改良し、且つ優れたトレンチ絶遠構造を形成する方法を提供する。本発明は、実質的に平らな上側表面を有する漏電が小さいＳＴＩ構造を製造するために使用する材料、方法及び構造を説明する。本発明は、凹型面形成によって作られたボイドを充填する方法を提供する。ボイドはシリコン含有フィルムによって充填する。このシリコン含有フィルムは、堆積させたままで又は酸化させた状態で、研磨停止層として使用するフィルムの研磨特性と同様な研磨特性を有する材料を提供する。ボイドを充填した後で、続く研磨工程を使用して、トレンチ絶縁構造の実質的に平らな上側表面を形成する。シリコンフィルム又は酸化シリコンフィルムの研磨速度と研磨停止層の研磨速度との差は、トレンチ開口内に元々形成されている誘電体材料の研磨速度と研磨停止層の研磨速度との差よりもかなり小さいので、そのような平滑化された構造が形成される。平らな上側表面を有するトレンチ絶縁構造の製造においては、局所化された電界の形成がなくなり、従って漏電及び他の特性的な欠陥が比較的少ないデバイスが得られる。
【０００９】  上述の一般的な説明及び以下の詳細な説明の両方が例示的なものであり、本発明を限定するものではないことが理解される。
【００１０】  本発明は、添付の図と関連させて以下の詳細な説明を読むことによって、最も良好に理解される。一般的にそうであるように、図面の様々な特徴物は実際の比率とは異なることを強調する。また、様々な特徴物の大きさは、明確さのために恣意的に拡大又は縮小してある。
【発明を実施するための形態】
【００１１】  本発明は、トレンチ絶遠（ＳＴＩ）構造の製造の間に起こる凹型面形成に関わる問題を解決する方法を提供する。より特に本発明は、従来の方法によってＳＴＩ構造を平滑化するときに凹型面が形成された後で、凹型面形成によって作られたボイドを充填し、そして更なる凹型面形成が起きないようにしてＳＴＩ構造を平滑化する方法を提供する。本発明によって作られたＳＴＩ構造は、実質的に平らな上側表面を有する。通常は窒化ケイ素フィルムである研磨停止層を除去し、酸化物を攻撃する操作によって、ＳＴＩ構造の上側表面をへこませる続く処理操作の後で、得られる構造体に上向きに尖った鋭い突端がないようにする。このような鋭い突端は、ＳＴＩ構造上に作られたポリシリコンのような半導体材料中に望ましくない局所的な電界をもたらすことがある。デバイスの電気的な性質に好ましくない影響を与えることがあり、またデバイスの機能を破壊することもあるそのような局所的な電界がないと、半導体デバイスの高い収率が達成される。
【００１２】  図１は、本発明の方法による処理を行う前の、凹型面形成を示すトレンチ絶縁構造の例を示している。図１に示される構造体は、化学機械研磨のような研磨方法によって作られたＳＴＩ構造に関連する凹型面形成の問題を示している。凹型面形成は、トレンチを満たす堆積した誘電体材料が、使用する研磨停止層よりも比較的速く研磨されることによって起こる。これらの堆積した誘電体材料は典型的に、任意の様々な化学気相堆積（ＣＶＤ）技術によって作ることができる。研磨停止層上から堆積した誘電体材料を完全に除去することを確実にするためには、十分な研磨を行う必要があり、この研磨は堆積した誘電体の上側表面を、トレンチ内で研磨停止フィルムの表面よりも下までへこませる。ここで、示されている態様の特定の詳細部分は単なる例示であることを強調する。ＣＭＰ又は他の研磨方法によって作られて、凹型面を形成している任意のＳＴＩ構造は、本発明の方法によって同様に平滑化して、最終的に形成されるＳＴＩ構造の、鋭い端部を含む上部表面の不規則性を減少させることができる。
【００１３】  図１に示す例示の態様では、トレンチ絶縁構造２５がトレンチ開口４内に作られており、このトレンチ開口４は、上部表面１０から、研磨停止層８及びパッド酸化物フィルム１２を通って、半導体基材２内にまで延びている。１つの例示の態様では、トレンチ開口４は、研磨停止層８及びパッド酸化物層１２を連続的にエッチングしてこれらのフィルムを除去し、基材２内にまで達するトレンチ開口４を連続的にエッチングするエッチング操作によって作ることができる。従来のエッチング方法を使用することができる。１つの例示の態様では、半導体基材２は、半導体製造産業において通常使用されるようなシリコンウェハーでよい。１つの例示の態様においては、パッド酸化物フィルム１２は、厚さが５０〜２００Åの熱的に成長させた二酸化ケイ素又は「酸化物」のフィルムでよいが、様々な厚さの他のパッド酸化物フィルムを使用することもできる。
【００１４】  研磨停止層又は上側層８は、好ましい態様では窒化ケイ素フィルムであるが、比較的硬質で研磨に対して抵抗性のある他の耐酸化性フィルムを、他の態様で使用することができる。上側層８のためには、使用する研磨条件において、研磨速度が小さいもの又は研磨抵抗性が大きいものが選択される。以下では上側層８は窒化ケイ素又は単に窒化物のフィルム８として言及するが、上側層８は他の様々な態様において窒化ケイ素以外のフィルムであってよい。窒化物フィルム８の厚さは、１，０００〜２，５００Åであってよい。１つの例示の態様では、パッド酸化物フィルム１２及び窒化物フィルム８の合計の厚さは、１，６００〜２，０００Åであってよい。１つの例示の態様では、トレンチ開口４のトレンチ深さ２０は、３，５００〜６，５００Å程度であってよい。
【００１５】  トレンチ開口４は、上述のようにしてエッチングで作られ、またＳＴＩ構造２５の形成の前に作られる。トレンチ開口４は、様々な例示の態様において２，５００〜３，５００Åまでの深さ２２で、半導体基材２内にまでのびている。トレンチ開口４のトレンチ幅２４は、０．１μｍ又はそれよりも大きくてよく、好ましくは０．１〜０．５μｍでよい。好ましい態様においては、トレンチ深さ２０及びトレンチ幅２４は、アスペクト比、すなわちトレンチ深さ２０：トレンチ幅２４が６．０を超えないように選択される。
【００１６】  ＳＴＩ構造２５は、窒化物フィルム８の上部表面１０上に誘電体材料６のフィルムを堆積させ、またトレンチ開口４内に誘電体材料のフィルム６を堆積及び充填することによって形成される。誘電体材料６のフィルムは一般に、任意の様々なＣＶＤ技術によって作られた酸化物フィルムである。図示していない例示の態様では、誘電体材料６の形成の前に、厚さが１００Å〜３００Åの熱的に成長させた酸化物のフィルムを、トレンチ開口４の内側表面で追加的に成長させて、エッチング欠陥を修復し、続く清浄化処理によってもたらされることがある欠陥を防ぐことができる。
【００１７】  ＣＭＰ又は他の研磨技術は、窒化物フィルム８の上部表面１０によって作られている平面の上の、誘電体材料６の一部を除去するために使用される。上部表面１０上から誘電体材料６を完全に除去することを確実にするために、窒化物フィルム８のわずかにへこんでいる上部表面１０を含むことがある部分のために、研磨技術を使用する。窒化物フィルム８は、比較的硬質であり、それによって研磨で除去されにくいので選択される。トレンチを満たしている誘電体材料６は、窒化物フィルム８と比べると研磨速度が比較的大きい。高密度プラズマＣＶＤ以外の手段によって誘電体材料６が作られると、この差は比較的大きくなる。従って、ＣＭＰ又は他の研磨技術を使用して、上部表面１０上から誘電体材料６の部分を除去することによって構造体を平滑化すると、凹型面が形成されている。
【００１８】  凹型面は、ＳＴＩ構造体のへこみ部分として説明することができ、これはトレンチ内に作られる。上部表面１８は、窒化物フィルム８の上部表面１０に対してへこんでいる。このへこみ領域に作られたボイドは、ボイド領域１４として示されている。ＳＴＩ構造２５の上部表面１８は、ＳＴＩ構造２５の周縁部１５でよりも、ＳＴＩ構造２５の中央に向かって位置１７で最も低くなっている。従ってＳＴＩ構造２５は高くなっている周縁部を有する。従って、ボイド領域１４は、ＳＴＩ構造のトレンチ４内に作られており、窒化物フィルム８の上部表面１０の平面よりも下に存在するトレンチ４の満たされていない領域を示している。ボイド領域１４の最大深さ１６は、５００Å又はそれよりも深いことがある。鋭い上向きの突端は、トレンチ４内のＳＴＩ構造２５の縁１５に存在する。本発明は、続く平滑化工程における凹型面形成を避ける様式で、このボイド領域を充填し、そしてこのボイド領域を平滑化することを意図している。ここでは、ＳＴＩ構造の縁に示されている鋭い上向きの突端は例示的なものであり、凹型面形成による表面の不規則形状を限定するものではないことを理解すべきである。
【００１９】  図２は、上部表面１０上に作られ、先に説明したトレンチ開口４のボイド領域１４を満たしているシリコンフィルム２６を示している。シリコンフィルム２６は、ポリシリコン又はアモルファスシリコンのフィルムでよく、従来の方法によって作ることができる。シリコンフィルム２６は、ドープされたフィルム又はドープされていないフィルムでよい。シリコンフィルム２６は、先に説明したボイド領域１４を満たすキャップ部分３０を含む。シリコンフィルム２６の厚さは、５００〜２，５００Åでよいが、シリコンフィルム２６が図１に示すボイド領域１４を満たす限り、他の様々な厚さを使用することができる。
【００２０】  図３の（Ａ）は、本発明の第１の態様による一連の処理工程を示す。シリコンフィルム２６（元々のものが図２に示されている）を、ＣＭＰ又は他の手段によって窒化物フィルム８の上部表面上から除去する。キャップ部分３０は、トレンチ開口４内に残っており、先に説明したボイド領域１４を満たしている。シリコンフィルム２６（元々のものが図２に示されている）の研磨速度は、窒化物フィルム８の研磨速度と同様である。シリコンフィルム２６の研磨速度と誘電体材料６の研磨速度とでは、シリコンフィルム２６研磨速度のほうが窒化物フィルム８の研磨速度に近い。従って、この研磨工程の間の凹型面形成が防止される。研磨されたＳＴＩ構造２５は、窒化物フィルム８の上部表面１０と実質的に共面の実質的に平らな上部表面３１を有する。
【００２１】  図４は、熱酸化工程を行って図３の（Ａ）のシリコンフィルム２６のキャップ部分３０を酸化させた後の、図３の（Ａ）のＳＴＩ構造を示している。ここで行う酸化処理は、急速熱焼きなまし（ＲＴＡ）又は炉酸化（ｆｕｒｎａｃｅ  ｏｘｉｄａｔｉｏｎ）処理でよい。酸化温度は、行う態様によって５５０℃〜１，１００℃の範囲でよい。酸化時間は、ＲＴＡ酸化では３０秒〜５分間でよく、炉熱酸化処理では３０分〜２時間でよい。酸化処理の間に、図３の（Ａ）に示されるキャップ部分３０が、二酸化ケイ素又は酸化物のキャップ１３０になる。ＳＴＩ構造２５がトレンチ開口４を完全に満たし、且つ誘電体材料６及び酸化物キャップ１３０を有することが理解される。ＳＴＩ構造２５は、実質的に平らな上部平面３１を有し、この上部平面３１は、窒化物フィルム８の上部表面１０と実質的に共面である。
【００２２】  本発明の第２の態様によれば、図３の（Ｂ）は図２の構造体に行われる処理を示している。この第２の態様では、図２に示される構造体を、図４と関連して説明される酸化技術によって酸化する。この酸化処理は、図２に示されるシリコンフィルム２６を、図３Ｂに示されるような酸化物フィルム１２６にする。酸化物フィルム１２６はキャップ部分１３０を有する。このキャップ部分１３０は、図１において示されるように元々はボイド領域１４があったトレンチ開口４の上側部分を占めている。シリコンフィルムを熱的に酸化させることによって作った酸化物フィルム１２６の研磨特性と化学気相堆積によって作った誘電体材料６の研磨特性と比べると、酸化物フィルム１２６の研磨特性のほうが窒化物フィルム８の研磨特性により近い。酸化物フィルム１２６の研磨速度は、窒化物フィルム８の研磨特性に近い。従って、図３Ｂに示される構造体をＣＭＰ又は他の技術によって研磨する場合、図４に示す平滑化された構造がもたらされる。図４に示す構造は上述のようなものであり、この第２の態様によって作った場合にも、キャップ部分１３０及び実質的に平らな上部表面３１を有する。ここでこの実質的に平らな上部表面３１は、窒化物フィルム８の上部表面１０と実質的に共面である。
【００２３】  本発明の１つの面及び利点は、図４に示すＳＴＩ構造２５が、実質的に平らな上側表面３１を有することである。ここでは、凹型面の形成が避けられている。従来の手段を用いて続く処理操作を行って、窒化物フィルム８及びその下のパッド酸化物フィルム１２を除去すると、ＳＴＩ構造２５の上側表面３１が除去操作の間にへこむが、実質的に平らなままである。図５は、様々な従来の処理を行って図４に示される窒化物フィルム８及びパッド酸化物フィルム１２を除去した後の、ＳＴＩ構造２５を示している。この態様では、窒化物フィルム８は、約１６０°を超える温度の高温リン酸中でエッチングすることによって除去することができ、パッド酸化物フィルム１２は、フッ化水素酸を使用してその後除去することができる。窒化物フィルム８を除去する前に、通常の方法に従って、従来のガラス質除去処理を随意に行って、窒化物フィルム８上のわずかな酸化物を除去することができる。
【００２４】  ＳＴＩ構造２５は、上側表面３３を有することが理解される。ここでこの上側表面３３は、フィルム８及び１２の元々の厚さと、これらのフィルムを除去するのに使用する技術とに依存して、５０〜５００Å程度の大きさ３５で、基材２の上部表面上３に出ていることがある。他の態様では、大きさ３５は０を含む他の値でもよい。ＳＴＩ構造２５の上側端３７は一般に、フィルム８及び１２の除去に使用した処理操作の結果として直角又はまるくなっていることがある。ここでは、上側端部３７が鋭い上向きの突端を有さず、且つ上側表面３３の周囲が、上側表面３３の中央部分に対して高くなっていないことが分かる。上側表面３３は、実質的に平らである。本発明の利点は、図５に示すＳＴＩ構造上にフィルムを堆積させたときに、その後作られるポリシリコン又は他の半導体のフィルムが局所的な電界効果をもたらす傾向がないことである。
【００２５】  図６は、比較のためだけのものである。この図６は、従来技術の方法によって作られて、ＳＴＩ構造２５の端部において鋭い上向きの突端３９を有するＳＴＩ構造２５を示している。本発明によるものではない図６の従来技術のＳＴＩ構造上に、ポリシリコン又は半導体のフィルムをその後作ると、望ましくない局所的な電界が、上側端部の突起３９上の他のポリシリコン又は半導体のフィルム（図示せず）の部分において発生する。
【００２６】  ここで、本発明は、トレンチ開口内に堆積した誘電体フィルムの平滑化のための従来の研磨技術を使用してトレンチ絶遠構造を作るときに発生する凹型面形成効果を克服する方法の提供を意図していることを強調する。本発明の方法は、トレンチ内に形成された誘電体材料を有し、且つトレンチが形成された表面の下側にへこんでいる上側表面を有する様々な他のＳＴＩ又は他の構造に適用することができる。
【００２７】  ここまでの記載は単に本発明の原理を説明してきたに過ぎない。従って、当業者はここで示されていない様々な変更を行うことができ、本発明の原理を具体化することができるが、これらは本発明の範囲及び本質に含まれるものである。例えば、研磨技術によってトレンチ開口内に任意の様々な他のデバイスを形成する場合に、本発明の方法を使用して、凹型面の形成に関する問題を解消することができる。また、凹型面形成は、示された鋭い端部以外に、ＳＴＩ構造に不規則な表面をもたらすことがある。
【００２８】  ここで示された全ての例及び状態は、主に説明のためのものであり、読者が本発明の原理及び本発明が与える利益の概念を理解することを助けるものであり、またそのような特に示された例及び条件への限定なしで理解されるべきである。更に、ここで挙げられている本発明の原理、面及び態様への全ての言及は、構造的及び機能的に等価なものも包含することを意図している。更に、そのような等価物は、現在知られているもの及び将来において開発されるものを包含すること、すなわち構造に関わらず同じ機能を行う全ての開発された要素包含することを意図している。従って本発明の範囲は、ここで示されて説明された例示に限定されない。また、本発明の範囲及び本質は、特許請求の範囲で示されている。
【図面の簡単な説明】
【図１】  図１は、研磨されたＳＴＩ構造に作られた凹型面の断面を示している。
【図２】  図２は、更なるシリコン含有フィルムを加えた後の、図１の構造体の断面を示している。
【図３】  図３は、（Ａ）本発明の第１の態様に従って研磨して平滑化した後、及び（Ｂ）本発明の第２の態様に従ってシリコン含有フィルムを酸化した後の、図２の構造体の断面を示している。
【図４】  図４は、第１及び第２の態様のそれぞれによって作った実質的に平らなＳＴＩ構造の断面を示している。
【図５】  図５は、へこませた後の、図４のＳＴＩ構造の断面を示している。
【図６】  図６は、比較のための従来技術によるＳＴＩ構造の断面図であり、これは基材表面上の望ましくない鋭い縁の突端を有する。
【符号の説明】２…半導体基材
４…トレンチ開口
６…誘電体材料
８…研磨停止層
１２…酸化物フィルム
１４…ボイド領域
１５…縁
２６…シリコンフィルム
３０…キャップ部分
３１…上部表面
３９…突端
【図１】
0005239107.tif 000002
【図２】
0005239107.tif 000003
【図３】
0005239107.tif 000004
【図４】
0005239107.tif 000005
【図５】
0005239107.tif 000006
【図６】
0005239107.tif 000007